(57)【要約】  本発明は、半導体基板の裏面側に形成されるＴｉ層／Ｎｉ層／Ａｇ合金層の順序で各金属層が積層した多層構造を有する裏面電極の電極構造に関する。前記Ａｇ合金層は、Ａｇと、Ｓｎ、Ｓｂ、Ｐｄのいずれかより選択される添加金属Ｍとの合金からなり、前記裏面電極を、Ｘ線光電子分光分析装置により前記Ａｇ合金層から前記Ｎｉ層まで深さ方向に元素分析したとき、Ｎｉ層とＡｇ合金層との境界に、Ｎｉ、Ａｇ、添加元素Ｍの全ての金属由来のスペクトルが検出可能となる中間領域が観察可能な状態になっており、更に、Ｎｉ、Ａｇ、添加元素Ｍの全ての金属由来のスペクトルに基づき、前記中間領域における各金属の含有量を換算したとき、添加元素Ｍの含有量の最大値が５原子％以上である、裏面電極の電極構造である。
2018117104.tif 000002
【特許請求の範囲】
【請求項１】
半導体基板の裏面側に形成され、前記半導体基板からＴｉ層／Ｎｉ層／Ａｇ合金層の順序で各金属層が積層した多層構造を有する裏面電極の電極構造であって、
前記Ａｇ合金層は、Ａｇと、Ｓｎ、Ｓｂ、Ｐｄのいずれかより選択される添加金属Ｍとの合金からなり、
前記裏面電極を、Ｘ線光電子分光分析装置により前記Ａｇ合金層から前記Ｎｉ層まで深さ方向に元素分析したとき、Ｎｉ層とＡｇ合金層との境界に、Ｎｉ、Ａｇ、添加元素Ｍの全ての金属由来のスペクトルが検出可能となる中間領域が観察可能な状態になっており、
更に、Ｎｉ、Ａｇ、添加元素Ｍの全ての金属由来のスペクトルに基づき、前記中間領域における各金属の含有量（原子％）を換算したとき、添加元素Ｍの含有量の最大値が５原子％以上である、裏面電極の電極構造。
【請求項２】
中間領域における添加元素Ｍの含有量の最大値が７原子％以上である請求項１記載の裏面電極の電極構造。
【請求項３】
中間領域の厚さが４０ｎｍ以上１５０ｎｍ以下である請求項１又は請求項２記載の裏面電極の電極構造。
【請求項４】
Ａｇ合金層は、添加元素Ｍを１．５原子％以上４．５原子％以下含むＡｇ合金であり、前記Ａｇ合金層の厚さは、５０ｎｍ以上１０００ｎｍ以下である請求項１〜請求項３のいずれかに記載の裏面電極の電極構造。
【請求項５】
Ｎｉ層の厚さは、２００ｎｍ以上７０００ｎｍ以下である請求項１〜請求項４のいずれかに記載の裏面電極の電極構造。
【請求項６】
Ｔｉ層の厚さは、２０ｎｍ以上１０００ｎｍ以下である記載の請求項１〜請求項５のいずれかに裏面電極の電極構造。
【請求項７】
請求項１〜請求項６のいずれかに記載の裏面電極の電極構造の製造方法であって、
添加元素ＭはＳｎ又はＳｂであり、
半導体基板の裏面にＴｉ層を形成する工程と、前記Ｔｉ層上にＮｉ層を形成する工程、前記Ｎｉ層上に、Ｓｎ又はＳｂを２．０質量％以上９．５質量％以下含むＡｇ合金からなるＡｇ合金層を形成する工程、とを含み、
更に、前記Ａｇ合金層を形成した後、前記基板を１００℃以上３００℃以下に加熱する工程を含む電極構造の製造方法。
【請求項８】
請求項１〜請求項６のいずれかに記載の裏面電極の電極構造の製造方法であって、
添加元素ＭはＰｄであり、
半導体基板の裏面にＴｉ層を形成する工程と、前記Ｔｉ層上にＮｉ層を形成する工程とを行い、
前記Ｎｉ層上にＰｄ薄膜を形成した後、Ａｇ層を形成し、
その後、前記基板を１００℃以上３００℃以下に加熱する工程を含む電極構造の製造方法。
【請求項９】
請求項７に記載の裏面電極の電極構造の製造方法で使用され、Ａｇ合金層を形成するためのスパッタリングターゲットであって、
Ｓｎ又はＳｂを２．０質量％以上９．５質量％以下含むＡｇ合金からなり、
前記Ａｇ合金の結晶粒の平均粒径２０μｍ以上３００μｍ以下であり、かつ、結晶粒の相対標準偏差が、平均粒径に対して２０％以下であるスパッタリングターゲット。
【発明の詳細な説明】
【技術分野】
【０００１】
本発明は、パワーモジュール等の半導体装置の半導体基板の裏面に形成される裏面電極の電極構造に関する。特に、半導体基板裏面に形成され、Ｔｉ層／Ｎｉ層／Ａｇ合金層の多層構造を有する裏面電極であって、Ｎｉ層とＡｇ合金層との接合性や剥離強度に優れたものに関する。
【背景技術】
【０００２】
ＭＯＳＦＥＴやＩＧＢＴ等のパワーモジュールと称される半導体装置においては、ＳｉやＳｉＣ等の半導体基板の表面及び裏面の双方に電極を設置し、上下方向の導通を確保している。この半導体基板裏面に設置される裏面電極として、複数の金属層を積層させた多層構造のものが適用されるのが一般的である。【０００３】
裏面電極の具体的な構成としては、半導体基板上に、基板との密着性を確保すると共に電気的オーミック接合のためのＴｉ層が形成され、その上に、半導体基板の実装の際、基板とはんだとの接合性を確保するためのＮｉ層が形成される。更に、前記Ｎｉ層の接合性改善のため、Ｎｉ層の表面酸化防止の観点から、Ａｇ層が形成されることとなる。このようなＴｉ層／Ｎｉ層／Ａｇ層の多層構造の裏面電極を適用した半導体装置の例としては、例えば、特許文献１記載のものが挙げられる。尚、裏面電極の電極構造としては、上記の３層構造が基本であるが、半導体基板を構成するＳｉに対して電子障壁が低いＡｌ等の金属からなるコンタクト層がＴｉ層の下地層として、追加的に形成されることがある。
【先行技術文献】
【特許文献】
【０００４】
【特許文献１】特開２００３−３４７４８７号公報
【発明の概要】
【発明が解決しようとする課題】
【０００５】
上記のような多層構造の裏面電極を備える半導体基板が実装されたパワーモジュール等においては、小型化が進む一方で高出力化も進んでいる。この傾向により、搭載された半導体装置の温度は上昇することになり、その耐久性が懸念されるところである。こうした半導体装置の温度上昇に対しては、基板に実装されるヒートシンクの放熱性向上等の対策が検討されているが、電極構造の改善も有効であると考えられる。【０００６】
電極構造の改善の方向性としては、特に、上記した多層構造の裏面電極に関し、Ｎｉ層とＡｇ層との密着性の向上が課題となっている。本発明者等の検討では、モジュールの使用過程でＮｉ層とＡｇ層との間で剥離が生じ、故障の原因となることがある。このような剥離による電極破壊は、これまでも問題になり得る現象であったが、今後の高出力化された半導体装置においては、一層深刻な問題となると考えられる。【０００７】
本発明は、以上のような背景のもとになされたものであり、半導体基板の裏面電極の電極構造に関し、Ｎｉ層近傍で生じる剥離による電極破壊が生じ難いものを提供する。そして、そのような電極構造の製造方法に関しても明らかにする。
【課題を解決するための手段】
【０００８】
上記課題を解決する本願発明は、半導体基板の裏面側に形成され、前記半導体基板からＴｉ層／Ｎｉ層／Ａｇ合金層の順序で各金属層が積層した多層構造を有する裏面電極の電極構造であって、前記Ａｇ合金層は、Ａｇと、Ｓｎ、Ｓｂ、Ｐｄのいずれかより選択される添加金属Ｍとの合金からなり、前記裏面電極を、Ｘ線光電子分光分析装置により前記Ａｇ合金層から前記Ｎｉ層まで深さ方向に元素分析したとき、Ｎｉ層とＡｇ合金層との境界に、Ｎｉ、Ａｇ、添加元素Ｍの全ての金属由来のスペクトルが検出可能となる中間領域が観察可能な状態になっており、更に、Ｎｉ、Ａｇ、添加元素Ｍの全ての金属由来のスペクトルに基づき、前記中間領域における各金属の含有量（原子％）を換算したとき、添加元素Ｍの含有量の最大値が５原子％以上である、裏面電極の電極構造である。【０００９】
本発明者等によると、ＮｉとＡｇとの組み合わせは、密着性の観点からすると、本来、好ましい金属の組み合わせではない。通常、多くの金属は、スパッタリング法、真空蒸着法、めっき法、ＣＶＤ法等の薄膜製造技術により積層させたとき、ある程度の密着性を有する。但し、すべての組み合わせがそうであるとは限らず、密着性に乏しい金属の組み合わせも存在する。ＮｉとＡｇとの組み合わせにおいても、上記した方法で裏面電極を製造した直後においては欠陥や剥離が容易に生じることはない。しかし、本来は密着性の高い組み合わせではないので、高温雰囲気においては剥離が生じ易くなる。【００１０】
本発明に係る裏面電極の電極構造は、Ｎｉ層の上に形成される金属層の材料を、Ａｇ（純Ａｇ）から所定の添加元素Ｍを含むＡｇ合金に変更すると共に、Ｎｉ層とＡｇ合金層との間の界面状態が適切となっている。裏面電極に対して、このような材質変更と構造変更を施した結果、剥離が生じ難い多層構造を有する裏面電極が得られる。以下、本発明に係る裏面電極について、より具体的に説明する。【００１１】
本発明の電極構造は、複数の金属層からなり、半導体基板の裏面電極に採用される。それらの金属層は、半導体基板からＴｉ層／Ｎｉ層／Ａｇ合金層の順序で積層する。この積層の順序、及び、Ｔｉ層及びＮｉ層の技術的意義は、基本的に従来技術と同様である。【００１２】
また、Ａｇ合金層の技術的意義も、従来の裏面電極と同様である。本発明において、Ａｇ（純Ａｇ）からＡｇ合金に変えたのは後述する中間領域を意図的に形成させて、Ｎｉ層に対する密着性を向上させるためである。また、Ａｇ合金層は、裏面電極の製造工程において、中間領域における元素Ｍの供給源として作用することもある。【００１３】
Ａｇ合金層は、Ａｇと、Ｓｎ、Ｓｂ、Ｐｄのいずれかより選択される添加金属Ｍとの合金（Ａｇ−Ｍ合金）からなる。これらの３種の金属種が適用されるのは、本発明者による具体的な検討から、Ｎｉ層との密着性を確保する上で効果を発揮し得るからである。【００１４】
そして、本発明に係る電極構造では、Ａｇ合金層とＮｉ層との境界において、それら金属層の構成元素が特定条件で共存する中間領域が観察される。この中間領域とは、Ｘ線光電子分光分析装置（ＸＰＳ）により、裏面電極をＡｇ合金層からＮｉ層まで深さ方向の元素分析をしたときに、Ｎｉ層とＡｇ合金層との境界において、Ｎｉ、Ａｇ、添加元素Ｍに由来するスペクトルの全てが同時に検出される領域である。【００１５】
ＸＰＳは、測定対象である試料に対してＸ線照射したときに放出される光電子のエネルギーに基づき、試料の構成元素と電子状態（結合エネルギー）を測定する分析装置である。そして、ＸＰＳは、測定部位に対して優れた定性分析及び定量分析を行うことができる分析装置である。また、ＸＰＳでは、装置内で試料に対して、エッチング（アルゴンイオン等によるスパッタリング）と測定を交互に繰り返し得られたスペクトル情報を分析することで、試料の深さ方向の組成・状態を評価することができる。【００１６】
本発明においても、ＸＰＳを適用することで、Ｎｉ、Ａｇ、添加元素Ｍの全ての金属由来のスペクトルを測定して、それらに基づき中間領域における各金属の含有量（原子％）を測定することができる。本発明における中間領域においては、Ｎｉ、Ａｇ、添加元素Ｍのスペクトルは、それぞれ独立した変化を有するが、添加元素Ｍに関しては対称性のある略山形曲線状の変化を示す。【００１７】
そして、本発明に係る裏面電極では、前記した添加元素Ｍの対称性のある略山形曲線状のスペクトルのピークが示す最大値が５原子％以上であることを要する。中間領域における添加元素Ｍの最大量が５原子％未満では、純Ａｇに替えてＡｇ合金層を適用してもＮｉ層に対する密着性が不足し、剥離の可能性が生じる。そして、中間領域における添加元素Ｍの最大量が５原子％以上から増大することで、Ａｇ合金層の剥離防止効果が大きくなる。この添加元素Ｍの最大量は、７原子％以上となっているものが好ましい。また、中間領域における添加元素Ｍの最大量の上限としては、４０原子％以下とするのが好ましい。中間領域における添加元素Ｍの含有量が過剰になっても、Ａｇ合金層とＮｉ層に対する密着性は低下する可能性がある。尚、この中間領域の厚さは、４０ｎｍ以上１５０ｎｍ以下が好ましく、７０ｎｍ以上１５０ｎｍ以下であるものがより好ましい。【００１８】
そして、添加元素Ｍは、Ｓｎ、Ｓｂ、Ｐｄのいずれかより選択される金属元素である。本発明者等の検討によれば、Ａｇ合金層の剥離防止の効果は、これらの添加元素よって発揮されている。Ａｇ合金層とＮｉ層との境界付近において、これらの添加元素が存在してＡｇ、Ｎｉと共に中間領域を形成している場合において密着性が確保される。【００１９】
以上説明した中間領域は、裏面電極のＮｉ層とＡｇ合金層との間に形成される。ここで、Ａｇ合金層は、従来技術におけるＡｇ層と同じ機能を有する金属層であり、Ｎｉ層の表面酸化を防止する。このＡｇ合金層は、上記の添加元素Ｍを１．５原子％以上４．５原子％以下含むＡｇ合金からなる。また、Ａｇ合金層の厚さは、５０ｎｍ以上１０００ｎｍ以下であるものが好ましい。５０ｎｍ未満ではＮｉ層の酸化防止効果が不十分となり、１０００ｎｍを超えると応力が大きくなり、Ｎｉ層からの剥離の新たな要因となる可能性がある。【００２０】
Ａｇ合金層は、Ｎｉ層の表面上に形成される。Ｎｉ層の技術的意義は従来技術と同様、半導体基板実装の際のはんだとの接合性を確保するためである。その厚さは、２００ｎｍ以上７０００ｎｍ以下とするのは好ましい。【００２１】
そして、Ｎｉ層は、Ｔｉ層の表面上に形成される。Ｔｉ層の技術的意義は従来技術と同様、半導体基板上に基板との密着性改善と電気的オーミック接合を確立するためである。Ｔｉ層の厚さは、２０ｎｍ以上１０００ｎｍ以下とするのが好ましい。【００２２】
以上説明した電極構造を有する裏面電極は、半導体基板の裏面に形成される。半導体基板は、Ｓｉ、ＳｉＣ、ＧａＮ等の半導体で構成される。また、半導体基板上に、Ａｌ等の金属層をコンタクト層として形成して、そこに本発明の裏面電極（Ｔｉ層／Ｎｉ層／Ａｇ合金層）を形成しても良い。【００２３】
次に、本発明に係る裏面電極の電極構造の製造方法について説明する。本発明の裏面電極の製造方法は、基本的に、従来の裏面電極の製造方法に類似している。即ち、本発明では、半導体基板にＴｉ層、Ｎｉ層を順次形成し、更に、Ａｇ合金層を形成する。但し、本発明の裏面電極は、Ｎｉ層とＡｇ合金層との間に中間領域を有するため、その形成のための工程が必要となる。ここで、中間領域の形成工程については、いくつかの方法がある。【００２４】
第１の方法としては、まずＴｉ層／Ｎｉ層／Ａｇ合金層の３層構造の電極を製造し、その後、Ａｇ合金層から添加元素ＭをＮｉ層との界面に供給して中間領域を形成する方法が挙げられる。この方法は、添加元素ＭがＳｎ又はＳｂである場合に有用である。即ち、半導体基板の裏面にＴｉ層を形成する工程と、前記Ｔｉ層上にＮｉ層を形成する工程、前記Ｎｉ層上に、Ｓｎ又はＳｂを２．０原子％以上９．０原子％以下含むＡｇ合金からなるＡｇ合金層を形成する工程を含み、更に、前記Ａｇ合金層を形成した後、前記基板を１００℃以上３００℃以下に加熱する工程を含む方法である。【００２５】
基板上に、Ｔｉ層、Ｎｉ層、Ａｇ合金層を形成する方法については、スパッタリング法、真空蒸着法、めっき法、ＣＶＤ法等の一般的な薄膜製造技術により形成できる。その膜厚は、各プロセスにおける公知の条件で制御することができる。各金属層の好ましい形成方法はスパッタリング法である。【００２６】
この裏面電極の製造方法では、Ｎｉ層上にＡｇ合金層を形成した後、１００℃以上３００℃以下に加熱することで、添加元素ＭをＮｉ層／Ａｇ合金層界面に供給する。熱処理温度を１００℃以上３００℃以下とするのは、１００℃未満では添加元素Ｍが十分に中間領域へ供給されないからである。一方、３００℃を超えると膜内部構造に変化が生じ膜表面粗さへの影響が大きくなるからである。尚、この熱処理の処理時間は、１５分以上１２０分以下とするのが好ましい。熱処理雰囲気は、大気中でも良く、還元性雰囲気又は非酸化性雰囲気でも良く、真空中でも良い。【００２７】
このようにＮｉ層上にＡｇ合金層を形成する裏面電極の製造方法は、添加元素ＭがＳｎ又はＳｂである場合に有用である。Ｓｎ又はＳｂがＡｇ合金中で比較的移動し易い元素であるので、Ｎｉ層／Ａｇ合金層界面に適切に供給できるからである。尚、この方法で形成するＡｇ合金層のＳｎ又はＳｂの含有量を２．０原子％以上９．０原子％以下とするのは、中間領域における添加元素Ｍの含有量の最大値（ＸＰＳによる測定値）を５原子％以上にするためである。【００２８】
裏面電極を製造するための第２の方法は、Ｔｉ層／Ｎｉ層を形成し、そこに添加元素Ｍの金属層を形成した後、Ａｇ層を形成し、これを熱処理して添加元素Ｍの金属層から添加元素Ｍの一部をＡｇ層に拡散・退避させつつ中間領域を形成する方法である。この方法は、添加元素ＭがＰｄである場合に有用である。即ち、半導体基板の裏面にＴｉ層を形成する工程と、前記Ｔｉ層上にＮｉ層を形成する工程とを行い、前記Ｎｉ層上にＰｄ薄膜を形成した後、Ａｇ層を形成し、その後、前記基板を１００℃以上３００℃以下に加熱する工程をする工程を含む裏面電極の製造方法である。【００２９】
この裏面電極の製造方法においては、Ｎｉ層上にＰｄ層及びＡｇ層を形成した後、１００℃以上３００℃以下に加熱することで、中間領域を形成する。この熱処理では、Ｐｄ層からＰｄがＡｇ層に拡散し、中間領域が形成される同時に、Ａｇ層がＡｇ合金層となる。熱処理温度を１００℃以上３００℃以下とするのは、１００℃未満では添加元素Ｍの拡散が十分に生じないからである、３００℃を超えると膜内部構造に変化が生じ膜表面粗さへの影響が大きくなるからである。尚、この熱処理の処理時間は、１５分以上１２０分以下とするのが好ましい。熱処理雰囲気は、大気中でも良く、還元性雰囲気又は非酸化性雰囲気でも良く、真空中でも良い。【００３０】
Ｔｉ層、Ｎｉ層、および、Ａｇ層の形成方法については、上記第１の方法と同様である。また、Ｐｄ層についても同様の薄膜製造技術により形成できる。この方法においては、Ｐｄ層の厚さは、５ｎｍ以上５０ｎｍ以下とするのが好ましい。【００３１】
以上で説明した裏面電極の製造方法において、Ａｇ合金層の形成が要求される第１の方法では、Ａｇ合金層の形成に際してスパッタリング法の適用が好ましい。ここで、スパッタリング法にてＡｇ合金層を形成するためのスパッタリングターゲットとしては、Ｓｎ又はＳｂを２．０質量％上９．５質量％以下含むＡｇ合金からなり、前記Ａｇ合金の結晶粒の平均粒径が２０μｍ以上２５０μｍ以下であり、かつ、結晶粒の相対標準偏差（ばらつき）が、平均粒径に対して２０％以下であるスパッタリングターゲットの適用が好ましい。【００３２】
このスパッタリングターゲットは、構成する結晶粒の平均粒径について好適な粒径範囲が設定され、これに加えて個々の結晶粒の粒径についてばらつきが少ないことが要求される。これらの条件を設定する理由は、平均粒径が２０μｍ未満では製造コスト増を招き現実的でない。一方、３００μｍを超えると、スパッタ時にターゲットの消耗に伴ってスパッタ表面の凹凸が大きくなり、マイクロアーク放電が増加する傾向がある。また、相対標準偏差（ばらつき）が平均粒径の２０％を超えるとターゲット面内における膜厚分布が均一にならない傾向がある。【００３３】
結晶粒径の測定方法としては、例えば、次のような方法がある。各試料のターゲット面より任意の部分で１０ｍｍ程度の直方体サンプルを採取し、エッチングをして結晶粒界を現出させ、光学顕微鏡で倍率６０倍以上１２０倍以下の写真を撮影する。写真の倍率は結晶粒を計数し易い倍率を選択する。各写真において、縦横垂直な方向に任意の位置で直線を１本ずつ引き、それぞれの直線で切断された結晶粒の数を数える。写真の縦横寸法を各結晶粒の数で割った数値を平均粒径とする。
【発明の効果】
【００３４】
以上説明した、本発明に係る半導体基板の裏面電極の電極構造は、Ｔｉ層／Ｎｉ層／Ａｇ合金層の多層構造としつつ、Ｎｉ層とＡｇ合金層との界面において、所定の方法で観察される中間領域を備える。本発明によれば、半導体基板の裏面電極についてＮｉ層からのＡｇ合金層の剥離が生じがたくなる。これにより各金属層の本来の機能を維持しつつ、安定した装置駆動が可能となる。
【図面の簡単な説明】
【００３５】
【図１】第１実施形態の実施例１（Ｔｉ層／Ｎｉ層／Ａｇ−Ｓｎ合金層）の裏面電極についてのＸＰＳ分析の結果を示す図。
【図２】第１実施形態の実施例３（Ｔｉ層／Ｎｉ層／Ａｇ−Ｓｂ合金層）の裏面電極についてのＸＰＳ分析の結果を示す図。
【図３】第２実施形態（Ｔｉ層／Ｎｉ層／Ａｇ−Ｐｄ合金層）の裏面電極についてのＸＰＳ分析の結果を示す図。
【発明を実施するための形態】
【００３６】
以下、本発明の実施形態について、以下に記載する実施例に基づいて説明する。
第１実施形態：本実施形態では、Ｔｉ層／Ｎｉ層／Ａｇ−Ｓｎ合金層（実施例１、２）、Ｔｉ層／Ｎｉ層／Ａｇ−Ｓｂ合金層（実施例３）の多層構造の電極を製造し、その構成を検討した。いずれの実施例においても、多層構造の電極の製造は、基板としてシリコン基板（寸法：２０ｍｍ×２０ｍｍ、厚さ６２５μｍ）を用い、基板上にスパッタリング法にて各金属層を形成した。Ｔｉ層及びＮｉ層の形成には、市販の純度９９．９％のＴｉターゲット、Ｎｉターゲットを用いた。Ｔｉ層、Ｎｉ層の膜厚は、それぞれ１００ｎｍ、３００ｎｍとした。
【００３７】
Ａｇ合金層については、Ａｇ−７．５質量％Ｓｎ合金（実施例１）、Ａｇ−９．５質量％Ｓｎ合金（実施例２）、Ａｇ−５．０質量％Ｓｂ合金（実施例３）のターゲットを使用した。これらのターゲットについては、平均粒径が２３．３μｍ（実施例１）、１６４．６μｍ（実施例２）、３０．５μｍ（実施例３）であった。また、いずれのターゲットにおいても、結晶粒の相対標準偏差が平均粒径に対して２０％以下に有ることが確認されている。そして、このターゲットを用いて、Ａｇ合金層を２００ｎｍ形成した。
【００３８】
Ｔｉ層／Ｎｉ層／Ａｇ合金層を形成後、熱処理を行って中間領域を形成した。熱処理条件は、温度２５０℃として大気中で６０分間加熱した。この熱処理により、中間領域を有するＴｉ層／Ｎｉ層／Ａｇ合金層の３層構造の電極を製造した。
【００３９】
そして、製造した各実施例の多層構造の電極についてＸＰＳ分析を行い、中間領域の構成を検討した。ＸＰＳ分析は、各実施例の電極について、Ａｇ合金層成膜直後、熱処理後、ＰＣＴ試験後の各段階において行った。
【００４０】
ＸＰＳ分析は、分析装置としてＰＨＩ Ｑｕａｎｔｅｒａ ＳＸＭ（アルバック・ファイ株式会社製）を使用し、分析条件を以下のとおりとした。
・測定領域：５００μｍ×５００μｍ
・ビーム径：φ１００μｍ
・測定モード：「１００μ２０Ｗ１５ｋＶ」選択
「パルスエネルギー選択」として「Ｈｉｇｈ４」選択
・測定時間：各指定元素の選択軌道数×４サイクル分とする。
・元素指定：Ａｇ（３ｄ）、Ｎｉ（２ｐ）、Ｔｉ（２ｐ）、Ｓｉ（２ｐ）、Ｃ（１ｓ）、Ｏ（１ｓ）、Ｓｎ（３ｄ５）、Ｓｂ（３ｄ５）
・スパッタリングの条件：サイクル数１４０
スパッタレート：２ｋＶ  ２ｍｍ×２ｍｍ
スパッタ時間：６０ｓ／サイクル
【００４１】
上記条件にて得られた分析データは、解析ソフトウェア「Ｍｕｌｔｉｐａｋ」により、以下の手順で解析して組成（原子％）のプロファイルを作成した。
（１）測定データから、各元素毎にバックグラウンドを引く。
このとき、各元素の選択エネルギー範囲［ｅＶ］を以下の範囲に指定する。
・Ａｇ（３ｄ）：（ｉ）３６８ｅＶ付近、（ｉｉ）３７４ｅＶ付近の２つピークが存在するが、これらをまとめて指定する。指定範囲は、（ｉ）のピーク位置より−２ｅＶ〜（ｉｉ）のピーク位置より＋３ｅＶとする。
・Ｎｉ（２ｐ）：８５２ｅＶ付近のピークのみ指定する。指定範囲は、ピーク位置より−２．０ｅＶ〜＋２．５ｅＶとする。
・Ｔｉ（２ｐ）：４５４ｅＶ付近のピークのみ指定する。指定範囲は、ピーク位置より−１．０ｅＶ〜＋３．０ｅＶとする。
・Ｓｉ（２ｐ）：９９ｅＶ付近のピークのみ指定する。指定範囲は、ピーク位置より±１．０ｅＶとする。
・Ｃ（１ｓ）：２８５ｅＶ付近のピークのみ指定する。指定範囲は、ピーク位置より±０．５ｅＶとする。
・Ｏ（１ｓ）：５３０ｅＶ付近のピークのみ指定する。指定範囲は、ピーク位置より±０．５ｅＶとする。
・Ｓｎ（３ｄ５）：４８５ｅＶ付近のピークと４８７ｅＶ付近のピークを合わせて一緒に指定する。指定範囲は、４８５ｅＶ付近のピーク位置より−２．５ｅＶ〜４８７ｅＶ付近のピーク位置より＋３．０ｅＶとする。
・Ｓｂ（３ｄ５）：５２８ｅＶ付近のピークと５３０ｅＶ付近のピークを合わせて一緒に指定する。指定範囲は、５２８ｅＶ付近のピーク位置より−２．５ｅＶ〜５３０ｅＶ付近のピーク位置＋３．５ｅＶとする。
（２）各元素に対するバックグランドの範囲を指定後、測定データに反映させて補正する。
（３）補正後の測定データから原子％を算出する。
（４）計算データを抽出して、スパッタリング深さに応じた組成のプロファイルを作成する。
【００４２】
本実施形態では、基板（２０ｍｍ×２０ｍｍ）の中心部分について分析を行った。上記した分析時の測定領域（５００μｍ×５００μｍ）や分析時のスパッタ条件（２ｋＶ  ２ｍｍ×２ｍｍ）を考慮すると、本発明に係る裏面電極の構成特定に際しては、１０ｍｍ×１０ｍｍの領域毎に１点の分析を行うのが好ましい。本実施形態の分析の際には、スパッタリングによるエッチング痕が５ｍｍ×５ｍｍ程度にまで及ぶと予測されるので、１０ｍｍ×１０ｍｍの領域につき１点（中心部分）の分析を行えば足りるといえる。
【００４３】
尚、実際の半導体装置においても、本実施形態で使用した基板と同じか、それ以下の寸法の基板の適用例が多くなっている。よって、上記条件による場合、ダイシング加工される前の半導体装置用基板について、任意の１点で分析を行うことが好ましいと予測される。
【００４４】
以上述べた分析条件に基づき、ＸＰＳ分析を行ったときのプロファイル（スパッタサイクル（深さ）に対する組成（原子％））を図１（実施例１）、図２（実施例３）に示す。図１の実施例１（Ｔｉ層／Ｎｉ層／Ａｇ−Ｓｎ合金層）の構造についてみると、Ａｇ合金を成膜後、熱処理によってＮｉ層とＡｇ合金層との界面に、Ｎｉ、Ａｇ、Ｓｎの各元素を含み、かつ、Ｓｎの含有量が略山形状のピークを有する領域が形成されることがわかる。この領域が中間領域であって、この場合のＳｎ含有量のピーク（最大値）は、１２．７原子％となっている。この実施例１の電極では、Ａｇ−７．５質量％Ｓｎ合金（Ａｇ−６．９原子％Ｓｎ合金）のＡｇ合金層を形成後、熱処理して中間領域が形成される。この熱処理の結果、Ａｇ合金層は、Ａｇ−４．０原子％Ｓｎ合金となっており、組成が変化することが確認された。
【００４５】
そして、ＸＰＳプロファイルから、実施例１の中間領域の厚さを測定した。中間領域の厚さは、Ｎｉ、Ａｇ、添加元素Ｍの全てが検出される領域の幅（サイクル数）と、各金属について推定されるサイクル当たりのエッチング深さとから算出した。その結果、実施例１の中間領域の厚さは８０ｎｍであり、好適範囲内（４０ｎｍ以上１５０ｎｍ以下）にあることが確認された。
【００４６】
また、図２で示すように、実施例１と同様の結果が、実施例３（Ｔｉ層／Ｎｉ層／Ａｇ−Ｓｂ合金層）でも観察された。実施例３における中間領域の添加元素Ｍ（Ｓｂ）の含有量のピーク（最大値）は、１２．４原子％となっている。また、実施例３では、Ａｇ−５．０質量％Ｓｂ合金（Ａｇ−４．５原子％Ｓｂ合金）のＡｇ合金層を形成後、熱処理して中間領域を形成した。この熱処理の結果、Ａｇ合金層は、Ａｇ−２．４原子％Ｓｂの組成に変化していた。更に、実施例３の中間領域の厚さを算出したところ、１００ｎｍであり好適範囲内（４０ｎｍ以上１５０ｎｍ以下）にあることが確認された。
【００４７】
尚、実施例２（Ｔｉ層／Ｎｉ層／Ａｇ−Ｓｎ合金層）についても、中間領域の組成、厚さを測定した。実施例２の中間領域の添加元素Ｍ（Ｓｎ）の含有量のピーク（最大値）は、２１．９原子％であった。中間領域の厚さは８０ｎｍであった。
【００４８】
次に、各実施例に係る電極について、加速加熱試験であるＰＣＴ試験（プレッシャークッカー試験：飽和加圧蒸気試験）を行い、Ｎｉ層／Ａｇ合金層の密着性を評価した。ＰＣＴ試験では、電極を形成した基板を温度１２０℃、相対湿度（ＲＨ）１００％、２ａｔｍの雰囲気中に９６時間暴露した。そして、暴露後の電極について、Ａｇ合金層の剥離の有無を検討した。
【００４９】
本実施形態における各実施例の裏面電極について、中間領域における添加元素Ｍ（Ｓｎ、Ｓｂ）の含有量の最大値、ＰＣＴ試験の結果（剥離有無）を表１に示す。
【００５０】
【表１】
2018117104.tif 000003
【００５１】
表１から分かるように、各実施例における裏面電極は、規定量である５原子％以上の添加元素Ｍを含む中間領域を有する。そして、各実施例における裏面電極は、ＰＣＴ試験によってもＡｇ合金層の剥離が無く、Ｎｉ層と良好な密着性を有することが確認された。
【００５２】
更に、Ａｇ合金層のＮｉ層に対する密着性を確認するため、Ａｇ合金層の剥離強度を測定した。剥離強度の測定は、ダイプラ・ウィンテス株式会社製「サイカスＮＮ型」試験装置を用いた。この測定では、裏面電極の表面層（Ａｇ合金層）から、Ｎｉ合金層との界面にかけて、鋭利な切刃で低速で切削を行って表面層を剥離する。この過程で切刃にかかる水平力と垂直力、垂直変位を測定して表面層の剥離強度を算出する。本実施形態では、以下の条件を適用した。
・測定モード：定速度モード
・水平速度：４０ｎｍ／ｓｅｃ
・垂直速度：２ｎｍ／ｓｅｃ
・切刃：単結晶ダイヤモンド（刃幅０．３ｍｍ、スクイ２０°、ニゲ１０°）
【００５３】
この剥離強度の測定は、実施例２（Ｔｉ層／Ｎｉ層／Ａｇ−Ｓｎ合金層）のＰＣＴ試験後のものについて行った。また、比較のため、従来技術の裏面電極、即ち、Ｔｉ層／Ｎｉ層／Ａｇ層の構成を有する裏面電極（ＰＣＴ試験後）についても同じ測定を行った。この結果を表２に示す。
【００５４】
【表２】
2018117104.tif 000004
【００５５】
表２から明らかなように、本実施形態における裏面電極はＡｇ合金層の剥離強度が高く、従来の裏面電極のＡｇ層の４倍以上の剥離強度を有する。
【００５６】
第２実施形態：本実施形態では、添加元素ＭとしてＰｄを適用した裏面電極（Ｔｉ層／Ｎｉ層／Ａｇ−Ｐｄ合金層）を製造した。この多層構造の電極の製造では、まず、第１実施形態と同じ基板にスパッタリング法にてＴｉ層及びＮｉ層を形成した。Ｔｉ層、Ｎｉ層の膜厚は、それぞれ１００ｎｍ、３００ｎｍとした。
【００５７】
そして、本実施形態では、Ｎｉ層の表面にＰｄ薄膜を形成し、その後、Ａｇ層を形成して熱処理することで、中間領域及びＡｇ合金層を形成した。Ｐｄ薄膜とその後のＡｇ層の形成は、スパッタリング法により行い、Ｐｄ薄膜を２０ｎｍ、Ａｇ層を５００ｎｍ形成した。
【００５８】
Ｔｉ層／Ｎｉ層／Ｐｄ薄膜／Ａｇ層を形成後、熱処理を行って中間領域を形成し裏面電極とした。熱処理条件は、温度２５０℃として大気中で６０分間加熱した。この熱処理により、中間領域を有するＴｉ層／Ｎｉ層／Ａｇ合金層の３層構造の電極を製造した。
【００５９】
本実施形態に係る裏面電極についても、第１実施形態と同様、ＰＣＴ試験とＸＰＳ分析を行った。ＸＰＳ分析の条件は、第１実施形態と同様としたが、分析元素の指定は、Ａｇ（３ｄ）、Ｎｉ（２ｐ）、Ｔｉ（２ｐ）、Ｓｉ（２ｐ）、Ｃ（１ｓ）、Ｏ（１ｓ）に加えてＰｄ（３ｄ）とした。また、測定データの解析において、バックグラウンド補正のための選択エネルギー範囲は、Ｐｄ（３ｄ）：３３５ｅＶ付近のピークと３４０ｅＶ付近のピークを合わせて一緒に指定する。指定範囲は、３３５ｅＶ付近のピーク位置より−２．５ｅＶ〜３４０ｅＶ付近のピーク位置より＋５．０ｅＶとした。
【００６０】
第２実施形態の裏面電極についてのＸＰＳ分析の結果を図３に示す。この実施形態に係る電極の場合、Ｐｄ薄膜形成からＡｇ層形成後の状態においてＮｉ層との界面付近でＰｄの高いピークが見られるが、熱処理によってＰｄ含有量が低下し緩やかなピークになっている。その分、Ａｇ層へのＰｄの拡散が生じ、Ａｇ合金層が形成されている。この熱処理によって形成された中間領域のＰｄ含有量のピークは、１６．５原子％であった。Ａｇ合金層は、Ａｇ−２．３原子％Ｐｄの組成となっている。そして、この第２実施形態の裏面電極においても、ＰＣＴ試験後Ａｇ合金層の剥離の無い良好な状態であることが確認された。
【００６１】
本実施形態でもＸＰＳ分析のプロファイルに基づき、中間領域の厚さを算出した。その結果、中間領域のは厚さ８０ｎｍと算出され、好適範囲内にあることが確認された。
【００６２】
第３実施形態：本実施形態では、添加元素ＭをＳｎとしつつ、中間領域の組成（添加元素Ｍの含有量の最大値）の異なる裏面電極（Ｔｉ層／Ｎｉ層／Ａｇ−Ｓｎ合金層）を製造した。まず、第１実施形態と同様に、シリコン基板にＴｉ層及びＮｉ層をスパッタリング法で形成した。Ｔｉ層、Ｎｉ層の膜厚は、それぞれ１００ｎｍ、３００ｎｍとした。
【００６３】
本実施形態では、Ａｇ−５．０質量％Ｓｎ合金（実施例４）、Ａｇ−Ｓｎ合金層形成のため、Ａｇ−１．７質量％Ｓｎ合金（比較例１）のターゲットを使用した。これらのターゲットについては、Ａｇ合金の平均粒径がいずれも２０μｍ以上３００μｍ以下の範囲内であることが確認されている。
【００６４】
Ｔｉ層／Ｎｉ層／Ａｇ−Ｓｎ合金層を形成後、第１実施形態と同様、熱処理を行って中間領域を形成した。熱処理条件は、温度２５０℃として大気中で６０分間加熱した。
【００６５】
そして、各実施例、比較例の電極について、ＸＰＳ分析を行い、中間領域における最大Ｓｎ含有量及び中間領域の厚さを測定した。また、第１実施形態と同様、ＰＣＴ試験を行い、Ｎｉ層／Ａｇ合金層の密着性を評価した。その結果を表３に示す。尚、表３には、第１実施形態の実施例１、２の結果も併せて示した。
【００６６】
【表３】
2018117104.tif 000005
【００６７】
表３から、添加元素Ｍ（Ｓｎ）の濃度低いＡｇ合金層を適用した比較例１の電極は、中間領域におけるＳｎ含有量の最大値も基準（５原子％）以下であった。そして、ＰＣＴ試験の結果、剥離が生じた。一方、実施例４の中間領域におけるＳｎ含有量の最大値は、実施例１、２と比較すると低くなっているものの、基準値以上であり剥離は生じなかった。
【産業上の利用可能性】
【００６８】
本発明に係る半導体基板の裏面電極の電極構造は、Ｔｉ層／Ｎｉ層／Ａｇ合金層の多層構造を有し、Ｎｉ層とＡｇ合金層との間において優れた密着性を発揮する。本発明によれば、裏面電極を構成する各金属層の機能を維持しながら安定した装置駆動が可能となる。本発明に対しては、ＭＯＳＦＥＴやＩＧＢＴといったパワーパワーモジュール等の半導体装置への応用が期待される。
【図１】
2018117104.tif 000006
【図２】
2018117104.tif 000007
【図３】
2018117104.tif 000008
【国際調査報告】
2018117104.tif 000009
2018117104.tif 000010